【事件の表示】
　特許第３３４５５１６号「紙間強化紙」の請求項１に係る特許に対する特許異議の申立てについて、次のとおり決定する。
【結　論】
　特許第３３４５５１６号の請求項１に係る特許を維持する。
【理　由】
Ｉ．本件発明
　本件特許第３３４５５１６号は、平成６年８月２５日に出願され、平成１４年８月３０日にその特許権の設定登録がなされたものであって、その請求項１に係る発明（以下、本件発明という。）は、特許明細書の記載からみて、その特許請求の範囲の請求項１に記載された次のものであると認める。
「【請求項１】　ポリアクリルアミド系紙力剤を内添し抄造される紙間強化紙において、中性サイズ剤がパルプ１００重量部に対して０．１〜０．５重量部内添された、ＪＩＳ−Ｐ−８１２２に基づくステキヒトサイズ度が１〜１０秒であることを特徴とする、化粧シート用紙間強化紙。」
　なお、ステキヒトサイズ度試験のＪＩＳコードは、ＪＩＳ−Ｐ−８１２２であり、ＪＩＳ−Ｐ−８８２２というコードは存在しないから、特許請求の範囲の請求項１に記載された「ＪＩＳ−Ｐ−８８２２」は、「ＪＩＳ−Ｐ−８１２２」の明らかな誤記であると認められるので、上記のとおり認定した。
ＩＩ．申立ての理由の概要
　特許異議申立人渡辺佳子（以下、「申立人」という。）は、甲第１号証〜甲第７号証及び参考資料を提出し、
（１）本件発明は、甲第１号証及び甲第２号証〜甲第６号証に記載された発明に基づいて当業者が容易に発明することができたものであるから、本件請求項に係る特許は、特許法第２９条第２項の規定に違反してされたものである、
（２）本件発明は、甲第１号証〜甲第７号証に記載された発明に基づいて当業者が容易に発明することができたものであるから、本件請求項に係る特許は、特許法第２９条第２項の規定に違反してされたものである、旨主張する。
ＩＩＩ．甲号証の記載内容
ａ．甲第１号証（特開平５−１４８８００号公報）
ａ１．「合板表面に対して貼合わされ、表面に水性インキを用いてグラビア印刷される用紙であって、
　Ｌ−ＢＫＰ：Ｎ−ＢＫＰ＝７５：２５〜９５：５、濾水度２００　ｍｌ　ｃｓｆを超え３００　ｍｌ　ｃｓｆ以下とし、サイズ剤を２０〜４０ｋｇ／Ｔ、紙力増強剤を１８５〜２２０ｋｇ／Ｔ、湿潤増強剤を３５〜４５ｋｇ／Ｔ、硫酸バンドを４５〜５５ｋｇ／Ｔを主たる内添剤として抄造したことを特徴とする建材用水性グラビア用紙。」（請求項１）
ａ２．「本発明は、合板表面に対して貼合わされ、表面に水性インキを用いてグラビア印刷される建材用水性グラビア用紙に関する。」（段落【０００１】）
ａ３．「従来は、一般純白ロール紙よりも、セロハンテープ剥離強度（管理はワックス表面強度）を増強させるために、濾水度を１００〜２００ｍｌ　ｃｓｆに下げ、アクリルアマイドを高率添加して表面強度を１３〜１６Ａに高めている。印刷には、ニトロセルロースをバインダーとし、溶剤としてトルエン、酢酸エチルを使用し、４〜５色の各色ごと熱風乾燥しながら印刷し、その後ウレタン系のニスを塗布している。」（段落【０００３】）
ａ４．「元来、前記従来の原紙に対して油性インキで印刷すると、その縮みは１２７０ｍｍ幅当たり約２ｍｍを示す。しかるに、水性インキで印刷すると、水による収縮と浸潤強度の低下による断紙を生じる。したがって、本発明の課題は、前記の収縮およびこれに伴うシワ入りを防止するとともに、断紙、特に１色（ベタ刷）および２色目の断紙を防止し、しかも水性インキの受理不良（見栄えの低下）を解消することにある。」（段落【０００５】）
ｂ．甲第２号証（「中性抄紙の技術に関する指導」第１〜６頁、中小企業庁、静岡県（昭和６３年３月発行））
ｂ１．第２頁表３には、「酸性抄紙と中性抄紙（炭酸カルシウム系）の比較」と題して、「サイズ剤（添加量）（定着剤）（疎水化）」、「紙力剤（定着剤）」及び「歩留剤（ＺＰ）」の各項目には、中性抄紙は、「ＡＫＤ，ＡＳＡ、０．０５〜０．１５％、自己定着，ＣＳ、セルロースとの反応」、「ＣＳ、自己定着、カチオン置換度　小」及び「ＣＳ、ＣＳ+Ｃ　ｏｒ　Ａ−ＰＡＭ、ＺＰのコントロールが必要」と記載されている。そして、ＡＫＤはアルキルケテンダイマーの反応型中性サイズ剤、ＡＳＡはアルケニルコハク酸無水物の反応型中性サイズ剤、ＣＳはカチオンデンプン、Ｃ−ＰＡＭはカチオン性ポリアクリルアマイドの略号であることが、第２頁下から第５〜３行、第５頁第７〜８行、第１５行に記載されている。
ｃ．甲第３号証（特開昭６１−２５２３９８号公報）
ｃ１．充填剤およびサイズ剤の存在下、紙質向上剤として、下式・・・・で示されるアクリルアミド化合物および下式・・・・で示されるジアリルアミンの無機または有機酸塩を、該アクリルアミド化合物または／および該ジアリルアミン塩と共重合可能な重合性ビニルモノマーの非存在下または存在下に共重合してなるカチオン性ポリマーを用いて抄紙することを特徴とする紙の製造方法。」（特許請求の範囲第１項）
ｃ２．「実施例１〜１２および比較例１〜４　合成例および比較合成例で得たカチオン性ポリマーを中性抄紙用薬剤として用いて抄紙した。Ｎ／Ｌ（１／１）ＢＫＰ（Ｃ．Ｓ．Ｆ＝４１０ｍｌ）を使用し、パルプ濃度７．５ｇ／ｌのスラリーにＣａＣＯ３を対パルプ１０％、アコーベル１２（ディック・ハーキュレス製、アルキルケテンダイマー系中性サイズ剤）を対パルプ０．１％、およびカチオン性ポリマーを対パルプ０．１５％加え、坪量６０ｇ／ｍ２となるように抄紙した。・・・・・ついで、この紙を・・・・脱水した後、・・・・乾燥した。その後シートを・・・・調湿した後、諸物性を測定した。結果を表−２に示す。」（第７頁右上欄第４〜１９行）
ｃ３．比較例１〜比較例４のステキヒトサイズ度（秒）は、それぞれ、７．５、６．８、９．４及び８．５であったこと。（第７頁右下欄の表−２）
ｄ．甲第４号証（特開昭６１−１６０４９５号公報）
ｄ１．「（Ａ）炭素数が１６個の１−オレフィンを異性化し、全体の９０重量％以上を内部オレフィンとしたものであって、二重結合の位置が２位の炭素にある成分を２０重量％以上含有し、・・・・・含有するオレフィンと、無水マレイン酸とを付加させて得られるアルケニルコハク酸無水物、（Ｂ）ポリオキシエチレンノニルフェニルエーテルのエチレンオキサイド５〜１５モル付加物、および（Ｃ）硫酸アルミニウムと、カチオン化デンプン、アニオン系ポリアクリルアミド、カチオン系ポリアクリルアミド、両性ポリアクリルアミドよりなる群から選ばれた二つ以上の物質、を有効成分として含有してなることを特徴とする製紙用サイズ剤。」（特許請求の範囲）
ｄ２．パルプ分散液に、硫酸アルミニウムを添加し、撹拌したこと、次に、別途調製したアルケニルコハク酸無水物（ＡＳＡ）とポリオキシエチレンノニルフェニルエーテル乳化液を、ＡＳＡの量がパルプの乾燥固形分に対して０．１重量％、０．２重量％、０．３重量％となるようにしてそれぞれ添加し、撹拌・混合したこと、ついで、この液に、カチオン化デンプンを添加し、撹拌・混合し、更に両性ポリアクリルアミドを添加し、撹拌・混合したこと、得られたパルプ−サイズ剤分散液を水で１０倍希釈したのち、坪量が６０ｇ／ｍ２となるように抄紙したこと。（第７頁右上欄第８行〜右下欄第５行）
ｄ３．第９頁第１表には、（Ｃ）成分として、カチオン化デンプンと両性ポリアクリルアミドを用いた比較例１では、ステキヒトサイズ度は、ＡＳＡの添加量（重量％）０．１、０．２及び０．３に応じて、１．３、２．５及び３９．５、（Ｃ）成分として、カチオン性ポリアクリルアミドを用いた比較例５では、ステキヒドサイズ度は、ＡＳＡの添加量（重量％）０．１、０．２及び０．３に応じて、２．８、１５．５及び３６．５、（Ｃ）成分として、両性ポリアクリルアミドを用いた比較例６では、ステキヒトサイズ度は、ＡＳＡの添加量（重量％）０．１、０．２及び０．３に応じて、１．２、１．８及び３２．３であったことが示されている。
ｅ．甲第５号証（特開昭６２−８５１００号公報）
ｅ１．「本発明は、製紙用添加剤、詳しくは、アクリルアミドおよび／またはメタクリルアミドを主体とする水溶性共重合体を含んで成る、特に、紙抄造時のｐＨが中性ないしアルカリ性領域であるときに優れた紙力増強効果、サイズ剤及び填料の歩留り効果を発現し得る製紙用添加剤に関するものである。」（第２頁左上欄下から第３行〜右上欄第３行）
ｅ２．パルプの水性分散液に炭酸カルシウムを対パルプ２０％、本発明および比較例で得られた共重合体を、対パルプ０．４％、ハーコンＷ（ディック・ハーキュレス（株）製アルキルケテンダイマーサイズ剤）を対パルプ０．１％添加したこと、このパルプスラリーを０．２５％に希釈し、坪量が７０±２ｇ／ｍ２となるように抄紙したこと。（第６頁右上欄第１〜１１行）
ｅ３．比較例ｂ、ｃのステキヒトサイズ度は、５．４及び８．０であったこと。
ｆ．甲第６号証（「紙パルプ技術タイムス」第２７巻第９号第１〜７頁　昭和５９年８月１日発行）
ｆ１．「２−２．品質面での酸性・中性の比較　　一般的な中性紙と酸性紙の品質比較を表２に概略まとめた．・・・・中性紙は，以上の酸性紙での要求品質を解決してくれる抄紙法であると考え，当社でも一般上質紙への適用を研究してきた．また，印刷インキの乾燥性であるが，・・・・中性紙は確かに乾燥性が良い．」（第２頁左欄第８行〜中央欄第６行）
ｆ２．「３−１．中性サイズ剤　・・・中性サイズ剤としては現在アルキルケテンダイマーとアルケニルコハク酸無水物が主流になっている．」（第２頁中央欄下から第２行〜右欄第２行）
ｆ３．「３−２．紙力増強剤　中性抄紙においては，操業の安定性の向上，サイズ剤の定着および紙力増強といった目的でカチオン性のポリマーの添加が行われる．一般的にはカチオンでんぷんを使用するが，その品質は中性抄紙を安定して行うための重要な要素である．・・・・しかし，はじめに述べた多くの目的をカチオンでんぷんにより達成しようとした場合，このカチオン化度のみでは選定できず，原料の種類，カチオン化の方法なども考慮した，バランスの取れたものを選定すべきである．最近これらの目的を効率よく果たすためにアクリルアマイドなどのポリマーの研究も急速に進められており，実用化も近いものと期待される．」（第３頁左欄第１７行〜中央欄第６行）
ｇ．甲第７号証（「化粧板ハンドブック」第１７７〜１８０頁、昭和４８年１０月３０日発行　新建材研究所）
ｇ１．「プリント用紙の種類および品質，用途　プリント用紙の種類には，１７，２３，３０ｇ／ｍ２の各プリント用紙と，３０ｇ／ｍ２の含浸用プリント用紙があるが，その品質概要と用途を簡単に説明すると，次の通りである。
１）１７ｇ／ｍ２プリント用紙
　・・・・・１７ｇ／ｍ２プリント用紙は，概要でも記述したごとく，プリント用紙に，予め印刷する方法等が採用されてからは，一般的に使用されていない。
２）２３ｇ／ｍ２プリント用紙
２３ｇ／ｍ２プリント用紙は，一般的にプリント合板の合板基材表面に目止めを兼ねて，無地及び柄をグラビア印刷し，合板に貼合するため発展した製品で，物性面より，種々な特性を具備しなければならず，物性の一例を上げると，次の様である。
ａ）紙間剥離防止。
ｂ）合板とプリント用紙との密着が完全になるよう，接着剤が良くプリント用紙に食付く物性を付与させる必要がある。しかし反面，紙表面に接着剤が浸み出ることは防止しなければならない。
ｃ）グラビア３〜４色版が可能な平滑な紙で，パターンの再現性が良いと同時に，多色版に耐える紙力が必要とされる。
ｄ）プリント用紙とグラビアインキとの着肉性が良いこと。
・・・・・・
３）３０ｇ／ｍ２プリント用紙
３０ｇ／ｍ２プリント用紙は，２３ｇ／ｍ２プリント用紙とほぼ同じ物性をもっている」（第１７８頁下から第９行〜第１７９頁下から第２行）
ＩＶ．対比・判断
１．申立人の主張（１）について
　申立人は、本件発明と甲第１号証に記載された建材用水性グラビア用紙は、インキ密着性に優れた化粧シート用紙間強化紙に関して、パルプ、紙力剤、サイズ剤を主たる内添剤として添加し抄造した紙を用いる点で共通するが、（ａ）紙力剤について、前者では、ポリアクリルアミド系紙力剤が特定されているのに対して、後者では、その具体的成分に関する記載は何もなされていない点、（ｂ）サイズ剤及びその添加量について、前者では、中性サイズ剤がパルプ１００重量部に対して０．１〜０．５重量部と特定されているのに対して、後者では、その具体的成分に関する記載は何もなされていない上に、その添加量は、パルプ１トンに対して２０〜４０ｋｇ、すなわち、パルプ１００重量部に対して２〜４重量部と特定されている点、が相違する旨主張する。
　そして、相違点に関して、（イ）紙力剤といえば、ポリアクリルアミド系紙力剤は、甲第２号証〜甲第５号証により周知のものであるから、甲第１号証に記載された発明において、紙力剤がポリアクリルアミド系紙力剤も対象とすることは自明である、（ロ）サイズ剤といえば、アルキルケテンダイマー、アルケニルコハク酸無水物等の中性サイズ剤は、甲第２号証〜甲第６号証により周知のものであるから、甲第１号証に記載された発明において、サイズ剤の具体的成分の記載がなくても、紙力剤と併用するサイズ剤がアルキルケテンダイマー、アルケニルコハク酸無水物のような中性サイズ剤も対象とすることは自明である、（ハ）サイズ剤の添加量（サイズ度）は、設計事項にすぎず、中性サイズ剤の対パルプ添加量が、０．０５〜０．１５％のものが甲第２号証に記載され、また、０．１％のものが甲第３号証に記載されているから、本件発明は、甲第１号証及び甲第２号証〜甲第６号証に記載された発明に基づいて、当業者が容易に発明することができたものである旨主張する。
　しかし、紙力剤は、カチオン化デンプンが一般的でもあるから、ポリアクリルアミド系紙力剤が周知であるからといって、甲第１号証に記載された建材用水性グラビア用紙において、ポリアクリルアミド系紙力剤が自明であるとはいえない。また、抄紙の内添サイズ剤は、酸性サイズ剤が一般的でもあるから、中性サイズ剤が周知であるからといって、甲第１号証に記載された建材用水性グラビア用紙において、中性サイズ剤が自明であるとはいえない。
　更に、紙の厚さ（坪量）及びサイズ剤の種類とその添加量が紙の性状に影響することは技術常識であるから、サイズ剤の添加量がパルプ１トンに対して２０〜４０ｋｇ、すなわち、パルプ１００重量部に対して２〜４重量部と特定されている甲第１号証に記載された建材用水性グラビア用紙において、その添加量を０．１〜０．５重量部に変更することには、阻害要因があると認められる。
　したがって、申立人の主張は採用することができない。
　本件発明は、化粧シート用基材シートとして用いられる米坪の低い２３〜４０ｇ／ｍ２の薄葉紙を対象とする発明であると認められるもの（本件明細書段落【０００２】参照）であって、「ポリアクリルアミド系紙力剤を内添した化粧シート用基材シートは、乾燥工程において、ヤンキードライヤーとの剥離性が悪いため欠点がある。そこで、・・・・一般に酸性サイズ剤がポリアクリルアミド系紙力剤とともに、・・・・内添され、１〜５秒程度のサイズ度が付与されている。しかし、酸性サイズ剤が内添された基材シートは、印刷を施す際、通常用いられる安価なニトロセルロース系印刷インキ等との密着性が悪いため、印刷後にインキとられ等の印刷工程でのトラブルを起こしたり、製品の印刷絵柄が剥がれ易い等の問題が起こる。」（本件明細書段落【０００２】〜【０００３】参照）という課題解決のためになされたものである。
　そして、サイズ剤の種類（酸性と中性）とその添加量、サイズ度及びインキ密着性との間には、本件明細書の記載の比較例１〜３と実施例１〜４を対比すれば、密接な関連性が認められるから、ポリアクリルアミド系紙力剤を内添し抄造される化粧シート用紙間強化紙において、中性サイズ剤がパルプ１００重量部に対して０．１〜０．５重量部内添された、ＪＩＳ−Ｐ−８１２２に基づくステキヒトサイズ度が１〜１０秒であることを特定する構成により、本件発明は、安価なニトロセルロース系印刷インキを用いることができるという、所期の効果を達成したものと認められる。
　一方、甲第１号証には、本件発明に係る上記構成（ａ）、（ｂ）に関しては具体的な開示がされているとは認められないし、また、そのことが当業者に自明のこととは認められない。まして、中性サイズ剤の添加量がパルプ１００重量部に対して０．１〜０．５重量部と特定されると共に、ステキヒトサイズ度が１〜１０秒のものは、何も具体的に開示されていない。
　以上のとおり、甲第１号証の建材用水性グラビア用紙において、本件発明に係る（ａ）、（ｂ）の要件を同時に充足させることを示唆する記載があるとは認められない上に、甲第２号証〜甲第６号証を組み合わせることはできないから、申立人の主張は採用することができない。
２．申立人の主張（２）について
　申立人は、甲第２号証〜甲第５号証により、ポリアクリルアミド系紙力剤と、サイズ剤のＡＫＤ，ＡＳＡ等の中性サイズ剤がパルプ１００重量部に対し０．１〜０．５重量部内添、ステキヒトサイズ度が１〜１０秒である中性紙は周知のものであって、中性紙が印刷適性に優れていることは、甲第３号証及び甲第６号証により公知であるから、この中性紙を化粧シート紙間強化紙として採用することは、甲第１号証及び甲第７号証の記載から、当業者が容易に想到し得るものである旨主張する。
　しかし、甲第２号証は、サイズ剤のＡＫＤ，ＡＳＡと紙力剤のＣＳ（カチオン化デンプン）の内添による中性紙を開示するだけであり、ポリアクリルアミド系紙力剤との併用と紙のサイズ度を具体的に開示していない。甲第３号証の比較例１〜４は、坪量６０ｇ／ｍ２の抄紙のステキヒトサイズ度が、偶々、６．８〜９．４（秒）であることを開示するだけであるから、化粧シート用基材シートとして用いられるような、米坪の低い２３〜４０ｇ／ｍ２の薄葉紙において、ステキヒトサイズ度が１〜１０秒である中性紙を開示するものではない。甲第４号証の比較例１、５、６や甲第５号証の比較例ｂ，ｃにおける紙のステキヒトサイズ度も同様である。
　結局、甲第２号証〜甲第５号証は、「ポリアクリルアミド系紙力剤と、サイズ剤のＡＫＤ，ＡＳＡ等の中性サイズ剤がパルプ１００重量部に対し０．１〜０．５重量部内添、ステキヒトサイズ度が１〜１０秒である中性紙」が周知であることを開示しているとは認められない。
　そして、甲第１号証及び甲第７号証は、中性紙を化粧シート紙間強化紙として採用することを開示するものであるとは認められないから、化粧シート用基材シートとして用いられる米坪の低い２３〜４０ｇ／ｍ２の薄葉紙において、中性サイズ剤がパルプ１００重量部に対し０．１〜０．５重量内添され、ステキヒトサイズ度が１〜１０秒である中性紙を、甲第１号証〜甲第７号証から、想到することはできないと認められる。
　したがって、申立人の主張は、採用することはできない。
Ｖ．むすび
　以上のとおり、特許異議申立ての理由及び証拠によっては、請求項に係る特許を取り消すことはできない。
　また、他に請求項に係る特許を取り消すべき理由を発見しない。
　よって、結論のとおり決定する。
【異議決定日】
平成１６年９月１日（２００４．９．１）